(57)【要約】【課題】チョクラルスキー法によるシリコン単結晶の製造方法において、結晶くねりや融液からの切り離れによる単結晶化率の低下を防止しつつ、エピタキシャルシリコンウェーハの基板材料として用いた場合にエピ欠陥の発生を抑制する。【解決手段】結晶直径が一定に維持されたボディー部３ｃを育成するボディー部育成工程と、結晶直径が徐々に小さくなったテール部３ｄを育成するテール部育成工程とを含み、石英ルツボ１１の上方に配置された熱遮蔽体１７の下端１７ｂよりも上方であって熱遮蔽体１７の内側に配置された水冷体１８を用いてシリコン融液２から引き上げられたシリコン単結晶３を冷却する。テール部育成工程ではテール部３ｄの育成開始時から終了時までボディー部育成終了時における引き上げ速度と同じ引き上げ速度でシリコン単結晶３を引き上げる。【選択図】図４
2017165593.tif 000002
【特許請求の範囲】
【請求項１】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げることを特徴とするシリコン単結晶の製造方法。
【請求項２】
前記テール部育成工程では前記シリコン単結晶の前記ボディー部の１０２０℃から９８０℃までの温度領域を１５分以内で通過させる、請求項１に記載のシリコン単結晶の製造方法。
【請求項３】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項１または２に記載のシリコン単結晶の製造方法。
【請求項４】
前記テール部育成工程では前記熱遮蔽体と前記シリコン融液との間隔が一定となるように前記石英ルツボを上昇させる、請求項１ないし３のいずれか一項に記載のシリコン単結晶の製造方法。
【請求項５】
前記テール部育成工程では前記石英ルツボの回転速度を一定に維持する、請求項１ないし４のいずれか一項に記載のシリコン単結晶の製造方法。
【請求項６】
前記テール部育成工程では前記シリコン単結晶の回転速度を一定に維持する、請求項１ないし５のいずれか一項に記載のシリコン単結晶の製造方法。
【請求項７】
前記テール部育成工程では前記シリコン融液に磁場を印加する、請求項１ないし６のいずれか一項に記載のシリコン単結晶の製造方法。
【発明の詳細な説明】
【技術分野】
【０００１】
本発明は、チョクラルスキー法（以下、ＣＺ法という）によるシリコン単結晶の製造方法に関し、特に、シリコン単結晶インゴットのテール部を育成する方法に関するものである。
【背景技術】
【０００２】
半導体デバイスの基板材料としてエピタキシャルシリコンウェーハが広く使用されている。エピタキシャルシリコンウェーハはバルクシリコン基板の表面にエピタキシャル層を形成したものであり、結晶の完全性が高いため、高品質で信頼性が高い半導体デバイスを製造することが可能である。
【０００３】
エピタキシャルシリコンウェーハの基板材料となるシリコン単結晶の多くはＣＺ法により製造される。ＣＺ法では、石英ルツボ内に多結晶シリコンなどの原料を充填し、チャンバー内でシリコン原料を加熱して融解する。次に、引き上げ軸の下端に取り付けられた種結晶を石英ルツボの上方から降下させてシリコン融液に接触させ、種結晶および石英ルツボを回転させながら種結晶を徐々に上昇させることにより、種結晶の下方に大きな直径の単結晶を成長させる。
【０００４】
エピタキシャルシリコンウェーハの製造方法として、例えば特許文献１には、シリコン単結晶インゴットを引き上げるに際し、引き上げ途中の１０３０〜９２０℃の温度領域を１．０℃／分以上の冷却速度で、続いて９２０〜７２０℃の温度領域を０．５℃／分以下の冷却速度で成長させたシリコン単結晶を育成した後、当該単結晶から切り出したウェーハの表面にエピタキシャル層を形成することが記載されている。ＯＳＦ（Oxygen induced Stacking Fault：酸素誘起積層欠陥）の核が成長しやすい温度領域（１０３０〜９２０℃）を速く通過させてＯＳＦ核サイズを非常に小さくすることにより、ＯＳＦに起因するエピタキシャル欠陥（以下、エピ欠陥という）の発生を抑制することが可能である。
【０００５】
単結晶の引き上げ工程では、単結晶を無転位化するためダッシュネック法により結晶直径を細く絞るネッキング工程、結晶直径を徐々に増加させるショルダー部育成工程、結晶直径を一定に維持しながら結晶成長を進めるボディー部育成工程、結晶直径を徐々に縮小して円錐状のテール部を形成するテール部育成工程が順次行われる。このうち、テール部育成工程は、結晶成長界面に存在した融液と単結晶との間の熱均衡が崩れて結晶に急激な熱衝撃が加わり、スリップ転位や酸素析出異常等の品質異常が発生することを防止しながら単結晶を融液から切り離すために必要な工程である。
【０００６】
テール部育成工程に関し、例えば特許文献２には、インゴットの端末コーン部（テール部）の引き上げ速度を、インゴットの本体部（ボディー部）の第２半分に関する引き上げ速度と同等の比較的一定な速度に維持し、さらに必要であれば、ヒーターに供給する電力（熱量）を増大させるか、あるいは結晶回転速度やルツボ回転速度を減少させることで、均一な熱履歴を持つ単結晶シリコンインゴットを製造することが記載されている。
【先行技術文献】
【特許文献】
【０００７】
【特許文献１】特開２０１０−３０８５６号公報
【特許文献２】特開平１０−９５６９８号公報
【発明の概要】
【発明が解決しようとする課題】
【０００８】
特許文献１では、水冷体を備えた単結晶引き上げ装置が使用され、単結晶育成時の引き上げ速度および結晶化直後の単結晶の引き上げ軸方向の温度勾配を制御している。しかし、エピタキシャルシリコンウェーハの基板材料として使用される部分は、結晶直径が一定に維持されたボディー部（直胴部）であり、テール部はウェーハ製品として使用されない部位である。そのため、特許文献１にはボディー部の冷却条件が記載されているが、テール部における引き上げ速度、ヒーターパワー、単結晶の回転速度等の具体的な引き上げ条件は記載されていない。
【０００９】
テール部の育成では、単結晶の引き上げ速度を速くして結晶直径を徐々に絞る制御が一般的である。単結晶の引き上げ速度を速くすることでテール絞りを容易に行うことができ、しかもテール部育成期間が短くなることで製造コストの低減につながるからである。また上記のようにテール部はウェーハ製品とならない部位であり、引き上げ速度を速くすることでテール部自体の結晶品質が低下しても問題にならない。このような理由から、従来の一般的なテール部育成工程では、単結晶の引き上げ速度を速くする制御が行われており、特許文献１においてもテール絞りしやすい条件が採用されているものと考えられる。
【００１０】
しかしながら、テール部育成工程において単結晶の引き上げ速度を速くする場合には結晶くねりや単結晶がシリコン融液から突然切り離されることによって単結晶が有転位化するリスクがある。
【００１１】
特許文献２には、テール部の引き上げ速度を、ボディー部の後半の引き上げ速度と同等の比較的一定な速度に維持にすることが記載されている。このようにテール部の引き上げ速度を一定にする制御は、一見したところ単結晶のボディー部全体に亘って比較的一定な冷却速度および滞留時間を持つように思われる。
【００１２】
しかしながら、テール部の引き上げ速度をボディー部と同じ速度にした場合には、従来のテール部育成工程よりも単結晶の引き上げ速度を遅くしていることになるので、シリコン融液から引き上げられたシリコン単結晶がＯＳＦ核形成温度領域に滞在する時間が実際には長くなり、エピ欠陥が増大するおそれがある。
【００１３】
またテール部育成工程では結晶直径が徐々に減少することで図８に示すように熱遮蔽体１７とシリコン単結晶３との間隔Ｄが広がり、シリコン融液２等からの熱が白抜き矢印で示すように上方に拡散して結晶化直後のシリコン単結晶３の周囲が高温化する。このような環境下でシリコン単結晶３のテール部３ｄをボディー部３ｃと同じ引き上げ速度でゆっくり引き上げた場合には、シリコン単結晶３の周囲の高温化の影響がさらに大きくなる。すなわち、シリコン融液２から引き上げられたシリコン単結晶３がＯＳＦ核形成温度領域に滞在する時間がさらに長くなり、エピ欠陥が増大することになる。
【００１４】
さらに、ボディー部３ｃを引き上げる場合と異なり、テール部３ｄは結晶直径が減少して結晶を引き上げる状態が刻々と変化するため有転位化しやすい。さらに、テール部育成工程ではルツボ内の融液量が少なくルツボ底部で融液を保持するため、テール部３ｄの引き上げ進行に伴ってルツボ内の融液の状態も刻々と変化し、有転位化しやすい。そのため、テール部３ｄをボディー部３ｃと同じ速度で引き上げた場合にはテール部３ｄの引き上げ完了までに要する時間が非常に長くなり、テール部３ｄでの有転位化のリスクが増大するという問題がある。
【００１５】
したがって、本発明の目的は、結晶くねりや融液からの切り離れによる単結晶化率の低下を防止しつつ、エピタキシャルシリコンウェーハの基板材料として用いた場合にエピ欠陥の発生を抑制することが可能なシリコン単結晶の製造方法を提供することにある。
【課題を解決するための手段】
【００１６】
上記課題を解決するため、本発明によるシリコン単結晶の製造方法は、石英ルツボ内のシリコン融液からシリコン単結晶を引き上げるチョクラルスキー法によるシリコン単結晶の製造方法であって、結晶直径が一定に維持されたボディー部を育成するボディー部育成工程と、結晶直径が徐々に減少したテール部を育成するテール部育成工程とを含み、前記石英ルツボの上方に配置された熱遮蔽体の下端よりも上方であって前記熱遮蔽体の内側に配置された水冷体を用いて前記シリコン融液から引き上げられた前記シリコン単結晶を冷却し、前記テール部育成工程では前記テール部の育成開始時から終了時まで前記ボディー部育成終了時における引き上げ速度と同じ引き上げ速度で前記シリコン単結晶を引き上げることを特徴とする。
【００１７】
テール部育成工程では結晶直径が徐々に小さくなることにより熱遮蔽体と単結晶との間の横方向の隙間が徐々に広くなり、熱遮蔽体によって遮蔽されていた熱が上方に拡散し、シリコン単結晶が冷却されにくくなる。また、テール部育成工程において熱遮蔽体とルツボとの接触を避けるために石英ルツボの上昇を停止する場合には、融液面の低下によって熱遮蔽体と融液面との間隔が徐々に広くなり、石英ルツボからの輻射熱が上方にさらに拡散しやすくなる。そのため、テール部近くのボディー部の結晶品質は熱の影響を受けてトップ側の結晶品質と異なったものとなる。つまり、１０２０〜９８０℃の温度領域の滞在時間が長くなって徐冷状態となり、エピ欠陥が発生しやすい大きなＯＳＦ核を含む結晶となる。
【００１８】
しかし、本発明によれば、熱遮蔽体の上方の引き上げ経路の周囲に水冷体が設けられているので、単結晶の引き上げ速度を速めることなく、結晶化直後のシリコン単結晶がＯＳＦ核形成温度領域に滞在する期間を短くすることができる。したがって、結晶のくねりや結晶が融液から切り離されることによる単結晶化率の低下が防止され、エピタキシャル層形成時にエピ欠陥の発生を抑制することが可能なシリコン単結晶を製造することができる。
【００１９】
前記テール部育成工程では、前記シリコン単結晶の前記ボディー部の１０２０℃から９８０℃までの温度領域を１５分以内で通過することが好ましい。このように、シリコン融液から引き上げられたシリコン単結晶がＯＳＦ核形成温度領域を素早く通過することにより、シリコン単結晶中のＯＳＦ核サイズを小さくすることができる。したがって、単結晶インゴットから切り出されたシリコンウェーハの表面にエピタキシャル層を形成したときにＯＳＦに起因するエピ欠陥の発生を抑えることができる。
【００２０】
本発明によるシリコン単結晶の製造方法は、前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定することが好ましい。これによれば、結晶くねりやシリコン融液からの単結晶の切り離れを防止しながらテール絞りを実現することができる。
【００２１】
前記テール部育成工程では前記熱遮蔽体と前記シリコン融液との間隔が一定となるように前記石英ルツボを上昇させることが好ましい。テール部育成工程終了まで石英ルツボを上昇させて融液面の高さ位置を一定に保つことにより、石英ルツボからの輻射熱の影響を抑えることができ、ＯＳＦ核形成温度領域の広がりを抑えることができる。
【００２２】
前記テール部育成工程では前記石英ルツボあるいは前記シリコン単結晶の回転速度を一定に維持することが好ましく、前記シリコン融液に磁場を印加することもまた好ましい。前記テール部育成工程では石英ルツボ内の融液量が少なく、かつ、ルツボ底部で融液を保持するため、石英ルツボの回転速度の変化の影響を融液が受けやすく、融液の状態が不安定であるため、回転速度を一定に維持することにより融液状態の安定化を図り、シリコン単結晶の有転位化のリスクを低減することができる。同様に、シリコン単結晶の回転速度を一定にすることにより、あるいは、シリコン融液に磁場を印加することにより、テール部育成工程における融液状態の安定化が図られ、シリコン単結晶の有転位化のリスクを低減することができる。なお石英ルツボおよびシリコン単結晶の回転速度は実質的に一定であればよく、±２ｒｐｍ以内の変動は許容範囲である。
【発明の効果】
【００２３】
本発明によれば、結晶くねりや融液からの切り離れによる単結晶化率の低下を防止しつつ、エピタキシャルシリコンウェーハの基板材料として用いた場合にエピ欠陥の発生を抑制することが可能なシリコン単結晶の製造方法を提供することができる。
【図面の簡単な説明】
【００２４】
【図１】図１は、本発明の第１の実施の形態による単結晶製造装置の構成を概略的に示す側面断面図である。
【図２】図２は、本発明の実施の形態によるシリコン単結晶の製造方法を説明するフローチャートである。
【図３】図３は、シリコン単結晶インゴットの形状を示す略断面図である。
【図４】図４は、テール部育成工程中の単結晶の引き上げ状況を示す略断面図である。
【図５】図５は、単結晶の引き上げ速度およびヒーターパワーの変化を示すシーケンス図である。
【図６】図６は、本発明の第２の実施の形態による単結晶製造装置の構成を概略的に示す側面断面図である。
【図７】図７は、単結晶の引き上げ位置と単結晶のＯＳＦ核形成温度領域（１０２０〜９８０℃の領域）の通過時間との関係を示すグラフである。
【図８】図８は、テール部育成工程における従来の問題点を説明するための模式図である。
【発明を実施するための形態】
【００２５】
以下、添付図面を参照しながら、本発明の好ましい実施の形態について詳細に説明する。
【００２６】
図１は、本発明の第１の実施の形態による単結晶製造装置の構成を概略的に示す側面断面図である。
【００２７】
図１に示すように、単結晶製造装置１Ａは、チャンバー１０と、チャンバー１０内においてシリコン融液２を保持する石英ルツボ１１と、石英ルツボ１１を保持するグラファイト製のサセプタ１２と、サセプタ１２を支持する回転シャフト１３と、回転シャフト１３を回転および昇降駆動するシャフト駆動機構１４と、サセプタ１２の周囲に配置されたヒーター１５と、ヒーター１５の外側であってチャンバー１０の内面に沿って配置された断熱材１６と、石英ルツボ１１の上方に配置された熱遮蔽体１７と、熱遮蔽体１７の内側であって熱遮蔽体１７の下端よりも上方に設けられた水冷体１８と、石英ルツボ１１の上方であって回転シャフト１３と同軸上に配置された単結晶引き上げ用のワイヤー１９と、チャンバー１０の上方に配置されたワイヤー巻き取り機構２０とを備えている。
【００２８】
また単結晶製造装置１Ａは、チャンバー１０の外側に配置された磁場発生装置２１と、チャンバー１０内を撮影するＣＣＤカメラ２２と、ＣＣＤカメラ２２で撮影された画像を処理する画像処理部２３と、画像処理部２３の出力に基づいてシャフト駆動機構１４、ヒーター１５およびワイヤー巻き取り機構２０を制御する制御部２４とを備えている。
【００２９】
チャンバー１０は、メインチャンバー１０ａと、メインチャンバー１０ａの上部開口に連結された細長い円筒状のプルチャンバー１０ｂとで構成されており、石英ルツボ１１、サセプタ１２、ヒーター１５および熱遮蔽体１７はメインチャンバー１０ａ内に設けられている。プルチャンバー１０ｂにはチャンバー１０内にアルゴンガス等の不活性ガス（パージガス）を導入するためのガス導入口１０ｃが設けられており、メインチャンバー１０ａの下部には不活性ガスを排出するためのガス排出口１０ｄが設けられている。また、メインチャンバー１０ａの上部には覗き窓１０ｅが設けられており、シリコン単結晶３の育成状況（固液界面）を覗き窓１０ｅから観察可能である。
【００３０】
石英ルツボ１１は、円筒状の側壁部と湾曲した底部とを有する石英ガラス製の容器である。サセプタ１２は、加熱によって軟化した石英ルツボ１１の形状を維持するため、石英ルツボ１１の外表面に密着して石英ルツボ１１を包むように保持する。石英ルツボ１１およびサセプタ１２はチャンバー１０内においてシリコン融液を支持する二重構造のルツボを構成している。
【００３１】
サセプタ１２は鉛直方向に延びる回転シャフト１３の上端部に固定されている。また回転シャフト１３の下端部はチャンバー１０の底部中央を貫通してチャンバー１０の外側に設けられたシャフト駆動機構１４に接続されている。サセプタ１２、回転シャフト１３およびシャフト駆動機構１４は石英ルツボ１１の回転機構および昇降機構を構成している。
【００３２】
ヒーター１５は、石英ルツボ１１内に充填されたシリコン原料を溶融してシリコン融液２を生成するために用いられる。ヒーター１５はカーボン製の抵抗加熱式ヒーターであり、サセプタ１２内の石英ルツボ１１を取り囲むように設けられている。さらにヒーター１５の外側は断熱材１６に取り囲まれており、これによりチャンバー１０内の保温性が高められている。
【００３３】
熱遮蔽体１７は、シリコン融液２の温度変動を抑制して固液界面付近に適切なホットゾーンを形成するとともに、ヒーター１５および石英ルツボ１１からの輻射熱によるシリコン単結晶３の加熱を防止するために設けられている。熱遮蔽体１７は、シリコン単結晶３の引き上げ経路を除いたシリコン融液２の上方の領域を覆うグラファイト製の部材であり、上方から下方に向かって直径が縮小した逆円錐台形状を有している。
【００３４】
熱遮蔽体１７の下端中央にはシリコン単結晶３の直径よりも大きな円形の開口１７ａが形成されており、シリコン単結晶３の引き上げ経路が確保されている。図示のように、シリコン単結晶３は開口１７ａを通過して上方に引き上げられる。熱遮蔽体１７の開口１７ａの直径は石英ルツボ１１の口径よりも小さく、熱遮蔽体１７の下端部は石英ルツボ１１の内側に位置するので、石英ルツボ１１のリム上端を熱遮蔽体１７の下端よりも上方まで上昇させても熱遮蔽体１７が石英ルツボ１１と干渉することはない。
【００３５】
シリコン単結晶３の成長と共に石英ルツボ１１内の融液量は減少するが、融液面と熱遮蔽体１７との間隔（ギャップΔＧ）が一定になるように石英ルツボ１１を上昇させることにより、シリコン融液２の温度変動を抑制すると共に、融液面近傍（パージガス誘導路）を流れるガスの流速を一定にしてシリコン融液２からのドーパントの蒸発量を制御することができる。したがって、単結晶の引き上げ軸方向の結晶欠陥分布、酸素濃度分布、抵抗率分布等の安定性を向上させることができる。
【００３６】
熱遮蔽体１７の下端１７ｂよりも上方であって熱遮蔽体１７の内側には水冷体１８が配置されている。熱遮蔽体１７等と同様、水冷体１８はシリコン単結晶３の引き上げ経路を取り囲むように設けられている。水冷体１８は、銅、鉄、ステンレス鋼（ＳＵＳ）、モリブデンなどの熱伝導のよい金属からなり、その内部に冷却水を通流させて表面温度を常温から２００℃程度にわたって維持できることが好ましい。詳細は後述するが、この水冷体１８があることにより、結晶化直後のシリコン単結晶３の冷却を促進させることができる。
【００３７】
石英ルツボ１１の上方には、シリコン単結晶３の引き上げ軸であるワイヤー１９と、ワイヤー１９を巻き取るワイヤー巻き取り機構２０が設けられている。ワイヤー巻き取り機構２０はワイヤー１９と共に単結晶を回転させる機能を有している。ワイヤー巻き取り機構２０はプルチャンバー１０ｂの上方に配置されており、ワイヤー１９はワイヤー巻き取り機構２０からプルチャンバー１０ｂ内を通って下方に延びており、ワイヤー１９の先端部はメインチャンバー１０ａの内部空間まで達している。図１には、育成途中のシリコン単結晶３がワイヤー１９に吊設された状態が示されている。単結晶の引き上げ時には種結晶をシリコン融液２に浸漬し、石英ルツボ１１と種結晶をそれぞれ回転させながらワイヤー１９を徐々に引き上げることにより単結晶を成長させる。
【００３８】
プルチャンバー１０ｂの上部にはチャンバー１０内に不活性ガスを導入するためのガス導入口１０ｃが設けられており、メインチャンバー１０ａの底部にはチャンバー１０内の不活性ガスを排気するためのガス排出口１０ｄが設けられている。不活性ガスはガス導入口１０ｃからチャンバー１０内に導入され、その導入量はバルブにより制御される。また密閉されたチャンバー１０内の不活性ガスはガス排出口１０ｄからチャンバー１０の外部へ排気されるので、チャンバー１０内で発生するＳｉＯガスやＣＯガスを回収してチャンバー１０内を清浄に保つことが可能となる。図示していないが、ガス排出口１０ｄには配管を介して真空ポンプが接続されており、真空ポンプでチャンバー１０内の不活性ガスを吸引しながらバルブでその流量を制御することでチャンバー１０内は一定の減圧状態に保たれている。
【００３９】
磁場発生装置２１はシリコン融液２に水平磁場または垂直磁場を印加する。シリコン融液２に磁場を印加ことで磁力線に直交する方向の融液対流を抑制することができる。したがって、石英ルツボ１１からの酸素の溶出を抑えることができ、シリコン単結晶中の酸素濃度を低減することができる。
【００４０】
メインチャンバー１０ａの上部には内部を観察するための覗き窓１０ｅが設けられており、ＣＣＤカメラ２２は覗き窓１０ｅの外側に設置されている。単結晶引き上げ工程中、ＣＣＤカメラ２２は覗き窓１０ｅから熱遮蔽体１７の開口１７ａを通して見えるシリコン単結晶３とシリコン融液２との境界部の画像を撮影する。ＣＣＤカメラ２２は画像処理部２３に接続されており、撮影画像は画像処理部２３で処理され、処理結果は制御部２４において引き上げ条件の制御に用いられる。
【００４１】
図２は、本発明の実施の形態によるシリコン単結晶の製造方法を説明するフローチャートである。また、図３は、シリコン単結晶インゴットの形状を示す略断面図である。
【００４２】
図２および図３示すように、シリコン単結晶３の製造では、石英ルツボ１１内のシリコン原料を加熱してシリコン融液２を生成する（ステップＳ１１）。その後、ワイヤー１９の先端部に取り付けられた種結晶を降下させてシリコン融液２に着液させる（ステップＳ１２）。
【００４３】
次に、シリコン融液２との接触状態を維持しながら種結晶を徐々に引き上げて単結晶を育成する単結晶の引き上げ工程を実施する。単結晶の引き上げ工程では、無転位化のために結晶直径が細く絞られたネック部３ａを形成するネッキング工程（ステップＳ１３）と、規定の直径を得るために結晶直径が徐々に増加したショルダー部３ｂを形成するショルダー部育成工程（ステップＳ１４）と、結晶直径が一定に維持されたボディー部３ｃを形成するボディー部育成工程（ステップＳ１５）と、結晶直径が徐々に減少したテール部３ｄを形成するテール部育成工程（ステップＳ１６）が順に実施され、単結晶が融液面から最終的に切り離されることによりテール部育成工程が終了する。以上により、単結晶の上端（トップ）から下端（ボトム）に向かって順に、ネック部３ａ、ショルダー部３ｂ、ボディー部３ｃ、およびテール部３ｄを有するシリコン単結晶インゴット３が完成する。
【００４４】
単結晶の引き上げ工程中は、シリコン単結晶３の直径およびシリコン融液２の液面位置を制御するため、ＣＣＤカメラ２２でシリコン単結晶３とシリコン融液２との境界部の画像を撮影し、撮影画像から固液界面における単結晶の直径および融液面と熱遮蔽体１７との間隔（ギャップΔＧ）を算出する。制御部２４は、シリコン単結晶３の直径が目標直径となるようにワイヤー１９の引き上げ速度、ヒーター１５のパワー等の引き上げ条件を制御する。また制御部２４は、融液面と熱遮蔽体１７との間隔が一定となるように石英ルツボ１１の高さ位置を制御する。
【００４５】
図４は、テール部育成工程中の単結晶の引き上げ状況を示す略断面図である。
【００４６】
図４に示すように、シリコン単結晶３をシリコン融液２から無転位の状態で切り離すため、テール部育成工程では引き上げの進行とともに結晶直径が徐々に小さくなるため、熱遮蔽体１７とシリコン単結晶３との間の間隔Ｄが徐々に広くなる。そのため、シリコン融液２から上方に向かう放熱経路の幅が広くなり、熱遮蔽体１７の下端１７ｂよりも上方に熱が拡散しやすくなるため、熱遮蔽体１７の下端１７ｂよりも上方の空間の温度が高くなる。これにより、熱遮蔽体１７の上部が加熱されて熱遮蔽体１７自体が熱源となり、結晶化直後のシリコン単結晶３が加熱される。このような状態では単結晶中にＯＳＦ核が形成されやすい１０２０〜９８０℃の温度領域（ＯＳＦ核形成温度領域）をシリコン単結晶３が素早く通過することができなくなり、シリコン単結晶３の引き上げ速度を遅くする場合にはさらに難しくなる。
【００４７】
しかし、本実施形態においては、熱遮蔽体１７の下端１７ｂよりも上方であって熱遮蔽体１７の内側１７ｉに水冷体１８が設けられているので、熱遮蔽体１７の下端１７ｂの開口を通過した後の高温領域の温度を下げることができ、１０２０〜９８０℃の温度領域の結晶成長方向の幅を狭くすることができる。したがって、シリコン単結晶３の引き上げ速度を従来よりも遅くする場合でもシリコン単結晶３が１０２０〜９８０℃の温度領域に滞在する時間を短くすることができ、ＯＳＦ核形成温度領域を素早く通過させて単結晶中のＯＳＦ核サイズを非常に小さくすることができる。
【００４８】
図５は、シリコン単結晶３の引き上げ速度およびヒーター１５のパワーの変化を示すシーケンス図である。
【００４９】
図５に示すように、シリコン単結晶３の引き上げ速度は、ボディー部３ｃからテール部３ｄにかけて一定に制御される。なおテール部育成工程中における一定の引き上げ速度とは、テール部育成工程開始時の引き上げ速度に対する変動率が±３％以内のことをいう。
【００５０】
従来の一般的なテール部育成工程では、ボディー部育成工程よりもその引き上げ速度を速くすると共にヒーター１５のパワーを補助的に強くすることで結晶直径を細く絞っている。しかし、本実施形態では引き上げ速度を変えることなくヒーター１５のパワーのみを変えることでテール絞りを実現している。このようにテール部３ｄの育成開始時から終了時までその引き上げ速度を一定に維持することにより、結晶くねりや融液からの切り離れによる単結晶の有転位化の発生を防止することができる。
【００５１】
テール部３ｄの引き上げ速度をボディー部３ｃの引き上げ速度と等速にした場合にはテール絞りの制御が難しくなるが、ヒーター１５のパワーをより強くしてシリコン融液２が固化しにくい状況を作り出すことでテール絞りしやすくすることができる。ヒーター１５のパワーを強くした場合にはその輻射熱の影響がさらに強くなり、水冷体１８がなければ上述のように１０２０〜９８０℃のＯＳＦ核形成温度領域がさらに広がる。しかし、上述のように水冷体１８を設けることでＯＳＦ核形成温度領域を狭くすることができ、シリコン単結晶３のＯＳＦ核形成温度領域の通過時間（滞在時間）を短くすることができる。
【００５２】
上記のように、テール部育成工程中のヒーター１５のパワーは、ボディー部育成工程終了時のヒーター１５のパワーよりも大きい。特に、ヒーター１５のパワーはテール部育成開始時から漸増し、テール部育成終了時におけるヒーター１５のパワーはテール部育成開始時の１．１〜１．５倍であることが好ましい。このように、テール部育成工程におけるヒーター１５のパワーを徐々に大きくすると共に、テール部育成終了時のヒーター１５のパワーを育成開始時の１．１〜１．５倍の範囲内に収めることにより、テール部３ｄの引き上げ速度をボディー部３ｃと等速にした場合でもテール絞りを実現することができ、さらに結晶くねりや有転位化を防止することができる。
【００５３】
テール部育成工程においても石英ルツボ１１を徐々に上昇させてシリコン融液２の液面位置を一定に維持することが好ましい。従来は単結晶化率を高めるため石英ルツボ１１内のシリコン融液２の残量をできるだけ少なくしてからテール部育成工程に移行していたため、テール部育成開始時には石英ルツボ１１が十分高い位置にあり、石英ルツボ１１をさらに上昇させると石英ルツボ１１が熱遮蔽体１７と干渉してしまう状況となっていた。そのため、テール部育成工程の開始時や途中で石英ルツボ１１の上昇を停止しなければならず、融液面の低下によって融液面と熱遮蔽体１７との間隔が広がり、シリコン単結晶３が石英ルツボ１１からの輻射熱の影響を受けやすくなり、ＯＳＦ核形成温度領域が広がってしまうという問題があった。
【００５４】
しかしながら、本実施形態においては、シリコン融液２が十分に消費される前にテール部育成工程を開始し、テール部育成工程終了まで石英ルツボ１１を上昇させて融液面の高さ位置を一定に保つことにより、石英ルツボ１１からの輻射熱の影響を抑えることができ、ＯＳＦ核形成温度領域の広がりを抑えることができる。
【００５５】
テール部育成中は結晶直径が徐々に減少し、結晶引き上げ状態が刻々と変化するため、シリコン単結晶３が有転位化しやすい。そしてテール部育成中の引き上げ速度を従来よりも遅くした場合にはテール部育成工程時間が長くなり、有転位化のリスクがさらに増加する。このような条件下で有転位化のリスクをできるだけ低減するためには、テール部育成工程においてシリコン単結晶３および石英ルツボ１１の回転速度を一定に維持することが好ましい。これらの回転速度は、ボディー部育成工程での回転速度と同じであってもよく、異なっていてもよい。これにより、石英ルツボ１１内のシリコン融液２の対流を安定にして融液温度を安定化させることができる。
【００５６】
テール部育成工程においても磁場発生装置２１を動作させてシリコン融液２に水平磁場または垂直磁場を印加することが好ましい。このようにすることで、石英ルツボ１１内のシリコン融液２の対流をさらに安定化させることができる。シリコン単結晶３のテール部３ｄは製品として使用されない部位であり、製品化領域はボディー部３ｃであるため、テール部育成工程Ｓ１６において磁場を印加して酸素濃度レベルやその面内分布等の結晶品質を制御する必要はない。テール部育成工程Ｓ１６ではこれまで育成してきたシリコン単結晶３のボディー部３ｃの品質が低下しないようにシリコン融液２から速やかに切り離すことが重要である。しかしテール部育成中に磁場を印加した場合には石英ルツボ１１内のシリコン融液２の対流を安定にして融液温度を安定化させることができ、これにより結晶くねりや有転位化を防止することができる。
【００５７】
図６は、本発明の第２の実施の形態による単結晶製造装置の構成を概略的に示す側面断面図である。
【００５８】
図６に示すように、単結晶製造装置１Ｂの特徴は、水冷体１８が第１の実施の形態のものに比べて十分に長い円筒状の部材からなり、メインチャンバーの上端（プルチャンバーの下端）の位置から下方に延びて図中一点鎖線で囲まれた熱遮蔽体１７の内側１７ｉまで達している。すなわち、水冷体１８はシリコン単結晶３の引き上げ経路をできるだけ長くカバーするように設けられている。
【００５９】
本実施形態においても、熱遮蔽体１７の下端１７ｂよりも上方であって熱遮蔽体１７の内側１７ｉに水冷体１８が存在しているので、熱遮蔽体１７の下端１７ｂの開口を通過した後の高温領域の温度を下げることができ、１０２０〜９８０℃の温度領域の結晶成長方向の幅を狭くすることができる。したがって、シリコン単結晶３の引き上げ速度を従来よりも遅くする場合でもシリコン単結晶３が１０２０〜９８０℃の温度領域に滞在する時間を短くすることができ、ＯＳＦ核形成温度領域を素早く通過させて単結晶中のＯＳＦ核サイズを非常に小さくすることができる。
【００６０】
以上説明したように、本実施形態によるシリコン単結晶の製造方法は、熱遮蔽体１７の下端１７ｂよりも上方であって熱遮蔽体１７の内側に水冷体１８を配置し、テール部育成工程において結晶化直後のシリコン単結晶３を水冷体１８で冷却すると共に、テール部３ｄをボディー部３ｃと等速で引き上げるので、テール部育成工程Ｓ１６において結晶くねりや融液からの切り離れを防止しながらエピ欠陥の原因となるＯＳＦ核が極めて少ない高品質なシリコン単結晶を製造することができる。
【００６１】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることは言うまでもない。
【実施例】
【００６２】
テール部育成工程における単結晶の引き上げ速度と水冷体１８の有無の違いによる単結晶化率とエピ欠陥の発生状況を評価した。この評価試験では、図１に示した単結晶製造装置１Ａを用いて、直径３００ｍｍのシリコン単結晶インゴットのサンプル１〜６を引き上げた。その際、ボディー部の引き上げ速度を１．０ｍｍ／ｍｉｎとし、ボディー部育成中だけでなくテール部育成中も融液面と熱遮蔽体の下端との間隔が一定となるように石英ルツボを上昇させながら単結晶の引き上げを行った。
【００６３】
サンプル１、２では、テール部３ｄの引き上げ速度をボディー部３ｃよりも高速（１．１倍）にした。またサンプル３、４ではテール部３ｄの引き上げ速度をボディー部３ｃと等速にし、サンプル５、６ではテール部３ｄの引き上げ速度をボディー部３ｃよりも低速（０．９倍）にした。またサンプル１、３、５では水冷体１８を取り外した単結晶製造装置１Ａを用いて引き上げを行い、サンプル２、４、６では水冷体１８が接地された単結晶製造装置１Ａを用いて引き上げを行った。
【００６４】
次に、こうして得られたシリコン単結晶インゴットのサンプル１〜６を加工して厚さ７７５μｍのシリコンウェーハ（ポリッシュドウェーハ）を作製し、シリコンウェーハの表面に厚さ４μｍのエピタキシャル層を形成してサンプル１〜６に対応するエピタキシャルシリコンウェーハを作製した。そして各エピタキシャルシリコンウェーハのエピ欠陥の個数をパーティクルカウンターで測定した。
【００６５】
表１は、サンプル１〜６の単結晶化率およびエピ欠陥の評価試験の結果を示す表である。
【００６６】
【表１】
2017165593.tif 000003
【００６７】
表１に示すように、水冷体１８を用いずにテール部３ｄの引き上げ速度をボディー部３ｃよりも高速にして製造したサンプル１ではテール部３ｄのシリコン融液からの切り離れが発生し、単結晶化率が悪化した。また水冷体１８を用いると共にテール部３ｄの引き上げ速度をボディー部３ｃよりも高速にして製造したサンプル２でもテール部３ｄのシリコン融液からの切り離れが発生し、単結晶率が悪化した。そのため、これらのサンプル１、２のエピ欠陥発生状況を評価することはできなかった。
【００６８】
水冷体１８を用いずにテール部３ｄの引き上げ速度をボディー部３ｃと等速にしたサンプル３では、単結晶化率が７５％以上となり、またエピ欠陥の個数は５〜１０個／ｗｆなった。水冷体１８を用いると共にテール部３ｄの引き上げ速度をボディー部３ｃと等速にしたサンプル４では、単結晶化率が７５％以上となり、またエピ欠陥の個数は５個／ｗｆ未満と非常に少なく、エピ欠陥の品質基準を満たすことが確認できた。
【００６９】
テール部３ｄの引き上げ速度をボディー部３ｃよりも低速にして製造したサンプル５および６では、水冷体１８の使用の有無によらず７５％以上の高い単結晶化率となったが、エピ欠陥が１０個／ｗｆ超と多かった。
【００７０】
以上の結果から、水冷体１８を用いると共にテール部３ｄの引き上げ速度をボディー部３ｃと等速にしたサンプル４では、単結晶化率とのエピ欠陥の両方の品質を満足させることができることを確認できた。
【００７１】
次に、上記サンプル４の条件下において、融液面と熱遮蔽体１７との間隔が単結晶の結晶成長方向の温度勾配にどのような影響を与えるかについてシミュレーションを行った。
【００７２】
図７は、単結晶の引き上げ位置と単結晶のＯＳＦ核形成温度領域（１０２０〜９８０℃の領域）の通過時間との関係を示すグラフである。図７のグラフの横軸は単結晶のボトム（テール部３ｄの下端）からの距離、縦軸はＯＳＦ核形成温度領域の通過時間をそれぞれ示している。
【００７３】
図７に示すように、融液面と熱遮蔽体１７との間隔（ギャップΔＧ）が拡大する条件、つまり融液面の低下に対して石英ルツボ１１を上昇させて融液面と熱遮蔽体１７との間隔を一定にする制御を行わない場合には、引き上げ位置がボトムに近づくほど単結晶のＯＳＦ核形成温度領域の通過時間が長くなることが分かる。テール部３ｄの引き上げ速度は一定であることから、ＯＳＦ核形成温度領域の通過時間が長くなるということは、引き上げ位置がボトムに近づくほどＯＳＦ核形成温度領域が引き上げ軸方向に拡大していることを意味する。
【００７４】
これに対し、融液面と熱遮蔽体１７との間隔を一定にする条件では、引き上げ位置がテール部３ｄの下端に近いても単結晶のＯＳＦ核形成温度領域の通過時間がそれほど長くならないことが分かる。以上の結果から、テール部育成工程においても融液面と熱遮蔽体１７との間隔を一定にするにより、ＯＳＦ核形成温度領域の広がりを抑えることができることを確認できた。
【００７５】
次に、テール部育成工程中のヒーター１５の出力の違いが単結晶の品質に与える影響を評価した。テール部育成開始時および終了時のヒーター１５のパワーをそれぞれＣｋＷおよびＤｋＷとするとき、評価試験ではヒーターパワー比Ｄ／Ｃを０．９から１．８までの範囲内で変化させた。その他の引き上げ条件は上述の単結晶化率およびエピ欠陥の評価試験と同一条件とした。
【００７６】
表２は、ヒーターパワー比の違いによる結晶育成状況の評価試験の結果を示す表である。
【００７７】
【表２】
2017165593.tif 000004
【００７８】
表２に示すように、ヒーターパワー比Ｄ／Ｃが１．１を下回るとテール絞りが出来なかった。また、ヒーターパワー比Ｄ／Ｃが１．５を超えると結晶くねりが発生し、テール部３ｄをきれいなコーン形状に整えることができなかった。一方、ヒーターパワー比Ｄ／Ｃが１．１から１．５までの範囲ではテール絞りを行うことができ、テール部３ｄを育成することができた。
【００７９】
以上の結果から、テール部育成開始時に対するテール部育成終了時のヒーターパワー比Ｄ／Ｃが１．１〜１．５を満たし、かつテール部育成中のヒーターパワーをテール部育成開始時よりも常に大きい条件下でシリコン単結晶を育成した場合には、きれいな形状のテール部を育成することができ、結晶くねりやシリコン融液からの単結晶の切り離れは生じなかった。
【符号の説明】
【００８０】
１Ａ，１Ｂ    単結晶製造装置
２    シリコン融液
３    シリコン単結晶（インゴット）
３ａ    ネック部
３ｂ    ショルダー部
３ｃ    ボディー部
３ｄ    テール部
１０    チャンバー
１０ａ    メインチャンバー
１０ｂ    プルチャンバー
１０ｃ    ガス導入口
１０ｄ    ガス排出口
１０ｅ    覗き窓
１１    石英ルツボ
１２    サセプタ
１３    回転シャフト
１４    シャフト駆動機構
１５    ヒーター
１６    断熱材
１７    熱遮蔽体
１７ａ    熱遮蔽体の開口
１７ｂ    熱遮蔽体の下端
１７ｉ    熱遮蔽体の内側
１８    水冷体
１９    ワイヤー
２０    ワイヤー巻き取り機構
２１    磁場発生装置
２２    ＣＣＤカメラ
２３    画像処理部
２４    制御部
【図１】
2017165593.tif 000005
【図２】
2017165593.tif 000006
【図３】
2017165593.tif 000007
【図４】
2017165593.tif 000008
【図５】
2017165593.tif 000009
【図６】
2017165593.tif 000010
【図７】
2017165593.tif 000011
【図８】
2017165593.tif 000012
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げると共に、前記シリコン単結晶の前記ボディー部の１０２０℃から９８０℃までの温度領域を１５分以内で通過させることを特徴とするシリコン単結晶の製造方法。
【請求項２】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項１に記載のシリコン単結晶の製造方法。
【請求項３】
前記テール部育成工程では前記熱遮蔽体と前記シリコン融液との間隔が一定となるように前記石英ルツボを上昇させる、請求項１または２に記載のシリコン単結晶の製造方法。
【請求項４】
前記テール部育成工程では前記石英ルツボの回転速度を一定に維持する、請求項１ないし３のいずれか一項に記載のシリコン単結晶の製造方法。
【請求項５】
前記テール部育成工程では前記シリコン単結晶の回転速度を一定に維持する、請求項１ないし４のいずれか一項に記載のシリコン単結晶の製造方法。
【請求項６】
前記テール部育成工程では前記シリコン融液に磁場を印加する、請求項１ないし５のいずれか一項に記載のシリコン単結晶の製造方法。
【請求項７】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げると共に、前記熱遮蔽体と前記シリコン融液との間隔が一定となるように前記石英ルツボを上昇させることを特徴とするシリコン単結晶の製造方法。
【請求項８】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項７に記載のシリコン単結晶の製造方法。
【請求項９】
前記テール部育成工程では前記石英ルツボの回転速度を一定に維持する、請求項７または８に記載のシリコン単結晶の製造方法。
【請求項１０】
前記テール部育成工程では前記シリコン単結晶の回転速度を一定に維持する、請求項７ないし９のいずれか一項に記載のシリコン単結晶の製造方法。
【請求項１１】
前記テール部育成工程では前記シリコン融液に磁場を印加する、請求項７ないし１０のいずれか一項に記載のシリコン単結晶の製造方法。
【請求項１２】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げると共に、前記石英ルツボの回転速度を一定に維持することを特徴とするシリコン単結晶の製造方法。
【請求項１３】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項１２に記載のシリコン単結晶の製造方法。
【請求項１４】
前記テール部育成工程では前記シリコン単結晶の回転速度を一定に維持する、請求項１２または１３のいずれか一項に記載のシリコン単結晶の製造方法。
【請求項１５】
前記テール部育成工程では前記シリコン融液に磁場を印加する、請求項１２ないし１４のいずれか一項に記載のシリコン単結晶の製造方法。
【請求項１６】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げると共に、前記シリコン単結晶の回転速度を一定に維持することを特徴とするシリコン単結晶の製造方法。
【請求項１７】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項１６に記載のシリコン単結晶の製造方法。
【請求項１８】
前記テール部育成工程では前記シリコン融液に磁場を印加する、請求項１６または１７に記載のシリコン単結晶の製造方法。
【請求項１９】
石英ルツボ内のシリコン融液からシリコン単結晶を引き上げるチョクラルスキー法によるシリコン単結晶の製造方法であって、
結晶直径が一定に維持されたボディー部を育成するボディー部育成工程と、
結晶直径が徐々に減少したテール部を育成するテール部育成工程とを含み、
前記石英ルツボの上方に配置された熱遮蔽体の下端よりも上方であって前記熱遮蔽体の内側に配置された水冷体を用いて前記シリコン融液から引き上げられた前記シリコン単結晶を冷却し、
前記テール部育成工程では前記テール部の育成開始時から終了時まで前記ボディー部育成終了時における引き上げ速度と同じ引き上げ速度で前記シリコン単結晶を引き上げると共に、前記シリコン融液に磁場を印加することを特徴とするシリコン単結晶の製造方法。
【請求項２０】
前記テール部の育成開始時から終了時まで前記シリコン融液を加熱するヒーターのパワーを漸増させると共に、前記テール部の育成終了時における前記ヒーターのパワーを前記テール部の育成開始時における前記ヒーターのパワーの１．１倍以上１．５倍以下に設定する、請求項１９に記載のシリコン単結晶の製造方法。